(57)【要約】【課題】硬度の高いガラス基板を用いた場合であっても、研削工程の前工程に適切な粗面化工程を実現することが可能な情報記録媒体用ガラス基板の製造方法を提供することを目的とする。【解決手段】ガラス基板１の主表面２，３に、ノズル１１０から複数の粒子２００を吹き付けることによって、ガラス基板１の主表面２，３を研削する第１研削工程と、この第１研削工程を経たガラス基板１に対して、ダイヤモンド粒子を主成分とする固定砥粒によって、ガラス基板１の主表面２，３を研削する第２研削工程とを備え、第１研削工程は、ガラス基板１の主表面２，３の法線方向に対して６０度〜９０度となるように交差する角度方向からガラス基板１の主表面２，３に粒子２００を吹き付けて、ガラス基板１の主表面２，３の研削を行なう。【選択図】図８
2014010868.tif 000002
【特許請求の範囲】
【請求項１】
ガラス基板の主表面に、ノズルから複数の粒子を吹き付けることによって、前記ガラス基板の前記主表面を研削する第１研削工程と、
前記第１研削工程を経た前記ガラス基板に対して、ダイヤモンド粒子を主成分とする固定砥粒によって、前記ガラス基板の前記主表面を研削する第２研削工程と、を備え、
前記第１研削工程は、前記ガラス基板の前記主表面の法線方向に対して６０度〜９０度となるように交差する角度方向から前記ガラス基板の前記主表面に前記粒子を吹き付けて、前記ガラス基板の前記主表面の研削を行なう、情報記録媒体用ガラス基板の製造方法。
【請求項２】
前記第１研削工程に用いられる前記ガラス基板は、ダイレクトプレス法によって得られたガラス基板である、請求項１に記載の情報記録媒体用ガラス基板の製造方法。
【請求項３】
前記粒子の最大粒子径は６７μｍ〜１１０μｍである、請求項１または２に記載の情報記録媒体用ガラス基板の製造方法。
【請求項４】
前記粒子の吹き付け圧は、０．１ＭＰａ〜１ＭＰａである、請求項１または２に記載の情報記録媒体用ガラス基板の製造方法。
【請求項５】
前記粒子の最大粒子径をα（μｍ）とし、前記第１研削工程の前記ガラス基板の前記主表面の取り代の厚さをβ（μｍ）とした場合に、α／８≦β≦α／２の関係を満足する、請求項１または２に記載の情報記録媒体用ガラス基板の製造方法。
【請求項６】
前記粒子の最大粒子径をα（μｍ）とし、前記第１研削工程にける前記ノズルの開口径をγ（μｍ）とした場合に、３０≦γ／α≦１５０の関係を満足する、請求項１または２に記載の情報記録媒体用ガラス基板の製造方法。
【発明の詳細な説明】
【技術分野】
【０００１】
本発明は、情報記録媒体用ガラス基板の製造方法に関し、特に、ハードディスクドライブ（ＨＤＤ：Hard  Disk  Drive）などの情報記録装置に情報記録媒体の一部として搭載される情報記録媒体用ガラス基板の製造方法に関する。
【背景技術】
【０００２】
ハードディスクドライブ等の情報記録媒体を搭載した情報記録装置は、使用用途および使用環境が年々拡大している。情報記録装置に対する大容量化、耐衝撃性、および耐熱性などの要求は、年々高まる傾向にある。この傾向に伴い、情報記録媒体の製造に用いられる情報記録媒体用ガラス基板（単に、ガラス基板ともいう。）にも、様々な条件が要求されている。
【０００３】
たとえば、情報記録装置に対する大容量化（たとえば、２．５インチの記録媒体１枚で、記録容量が５００ＧＢ（片面２５０ＧＢ）、面記録密度が６００Ｇｂｉｔ／平方インチ以上の記録密度）にともない、情報記録媒体のｂｉｔ面積は小さくなる。その結果、ガラス基板に生じるわずかな欠陥でも、情報記録媒体の読み取り不良の原因となる。欠陥として凸状突起，インクルージョン、凹状のクラック欠陥（もしくはピット欠陥）が挙げられる。凸状突起は比較的検査などで見つかり易いが、クラック欠陥は検査で見つけにくい。
【０００４】
そこで、近年、クラック欠陥に対する対策を目的として、研削工程にダイヤモンドシートを用いることが主流となってきている（特許文献１参照）。このダイヤモンドシートによる研削工程は、クラック欠陥を除去することには有利である。しかし、研削加工のための条件設定の難度が高いという課題もある。
【０００５】
ガラス基板の製造方法は大別すると、シート材からガラス基板を製造するシート法と、溶融したガラスを円盤状に成形機などでプレスしてガラス基板を製造するダイレクトプレス法と、が挙げられる。
【０００６】
シート法では、シート材と呼ばれる板ガラスからガラス基板を製造する際には、粗面化工程を経たのちに、ダイヤモンドシートを用いた研削工程が行なわれる。
【０００７】
一方、ダイレクトプレス法は、枚葉式でガラス基板を製造するための時間を必要とするが、多様なガラス組成での製造が可能であるため近年再度注目されている。ダイレクトプレス法で製造したガラス基板は、既に表面が粗面であるため、粗面化工程を行なうことなく、ダイヤモンドシートを用いた研削工程が行なわれる。
【先行技術文献】
【特許文献】
【０００８】
【特許文献１】特開２００９−９９２４９号公報
【発明の概要】
【発明が解決しようとする課題】
【０００９】
ここ数年は情報記録媒体の記憶容量の高密度化の影響を受け、ダイレクトプレス法を採用した情報記録媒体用ガラス基板の製造方法においても、研削工程を行なう前に粗面化工程が必要となってきている。これは記憶容量の高密度化にともない、より硬度が高い基板が必要とされていることに起因する。
【００１０】
具体的には、ガラス基板の硬度が低ければ、些細なことでガラス基板上に微小な傷が付き、それが欠陥となってしまう。そのため、硬度の高いガラス基板が用いられる。しかし、硬度の高いガラス基板に、粗面化工程を行なうことなく、ダイヤモンドシートを用いて研削工程行なうと、表面を粗面化したときに比べ、研削時に圧力を高くする必要があり、ガラス基板の表面に新たなクラックを生じさせることになる。そのため、ダイレクトプレス法によるガラス基板の製造においても、研削工程を行なう前に粗面化工程が必要となる。
【００１１】
従来のフロート法で行なわれている粗面化工程としては、薬液によるフロスト工程、平面研磨機にて遊離砥粒を用いる粗研削工程などが上げられる。しかしながら、硬度が高いガラス基板においてはクラックが入り易い傾向があり、また、より高い平坦度が求められているため、従来のフロート法にそのまま硬度が高いガラス基板を用いることはできない。
【００１２】
また、上述したように、ダイレクトプレス法によるガラス基板の製造においても研削工程を行なう前に粗面化工程が必要となってきているが、上述の粗面化工程をそのままダイレクトプレス法に適用した場合には、以下の問題が生じる。
【００１３】
薬液によるフロスト工程を適用した場合には、エッチングによってガラス基板の表面が粗面化されるが、もともと存在していた傷やクラックに薬液が入り込み、傷やクラックが深くなることにより、その結果として研削量の増加や、長時間化につながってしまう。
【００１４】
平面研磨機による遊離砥粒を用いた粗研削工程を適用した場合には、研磨機からの加圧により、ガラス基板に新たなクラック（特に微小なクラック）が発生してしまう。
【００１５】
本発明は、上記課題を解決するためになされたものであり、硬度の高いガラス基板を用いた場合であっても、研削工程の前工程に適切な粗面化工程を実現することが可能な情報記録媒体用ガラス基板の製造方法を提供することを目的とする。
【課題を解決するための手段】
【００１６】
本発明に基づく情報記録媒体用ガラス基板の製造方法は、ガラス基板の主表面に、ノズルから複数の粒子を吹き付けることによって、上記ガラス基板の上記主表面を研削する第１研削工程と、上記第１研削工程を経た上記ガラス基板に対して、ダイヤモンド粒子を主成分とする固定砥粒によって、上記ガラス基板の上記主表面を研削する第２研削工程と、を備える。
【００１７】
上記第１研削工程は、上記ガラス基板の上記主表面の法線方向に対して６０度〜９０度となるように交差する角度方向から上記ガラス基板の上記主表面に上記粒子を吹き付けて、上記ガラス基板の上記主表面の研削を行なう。
【００１８】
他の形態においては、上記第１研削工程に用いられる上記ガラス基板は、ダイレクトプレス法によって得られたガラス基板である。
【００１９】
他の形態においては、上記粒子の最大粒子径は６７μｍ〜１１０μｍである。
他の形態においては、上記粒子の吹き付け圧は、０．１ＭＰａ〜１ＭＰａである。
【００２０】
他の形態においては、上記粒子の最大粒子径をα（μｍ）とし、上記第１研削工程の上記ガラス基板の上記主表面の取り代の厚さをβ（μｍ）とした場合に、α／８≦β≦α／２の関係を満足する。
【００２１】
他の形態においては、上記粒子の最大粒子径をα（μｍ）とし、上記第１研削工程にける上記ノズルの開口径をγ（μｍ）とした場合に、３０≦γ／α≦１５０の関係を満足する。
【発明の効果】
【００２２】
本発明によれば、硬度の高いガラス基板を用いた場合であっても、研削工程の前工程に適切な粗面化工程を実現することが可能な情報記録媒体用ガラス基板の製造方法を提供することを可能とする。
【図面の簡単な説明】
【００２３】
【図１】実施の形態における情報記録媒体用ガラス基板の製造方法を使用することによって製造されたガラス基板を備える情報記録装置を示す斜視図である。
【図２】実施の形態における情報記録媒体用ガラス基板の製造方法によって製造されたガラス基板を示す平面図である。
【図３】図２中のＩＩＩ−ＩＩＩ線に沿った矢視断面図である。
【図４】情報記録媒体として、実施の形態における情報記録媒体用ガラス基板の製造方法によって製造されたガラス基板を備えた情報記録媒体を示す平面図である。
【図５】図４中のＶ−Ｖ線に沿った矢視断面図である。
【図６】実施の形態における情報記録媒体用ガラス基板の製造方法の各工程を示すフローチャート図である。
【図７】実施の形態におけるガラス基板に対するブラスト工程の実施状況を示す模式図である。
【図８】実施の形態におけるガラス基板に対するブラスト工程の装置構成を示す模式図である。
【図９】実施の形態におけるガラス基板に対するブラスト工程の他の装置構成を示す模式図である。
【図１０】実施の形態におけるガラス基板に対するブラスト工程の他の装置構成を示す模式図である。
【図１１】実施の形態における情報記録媒体用ガラス基板の製造方法の粗研磨工程に用いられる両面研磨機を示す断面図である。
【図１２】実施例１〜４および比較例１，２における評価結果を示す図である。
【図１３】実施例１１〜１６における評価結果を示す図である。
【図１４】実施例２１〜２６における評価結果を示す図である。
【図１５】実施例３１〜３６における評価結果を示す図である。
【図１６】実施例４１〜４６における評価結果を示す図である。
【発明を実施するための形態】
【００２４】
本発明に基づいた実施の形態および各実施例について、以下、図面を参照しながら説明する。実施の形態および各実施例の説明において、個数、量などに言及する場合、特に記載がある場合を除き、本発明の範囲は必ずしもその個数、量などに限定されない。実施の形態および各実施例の説明において、同一の部品、相当部品に対しては、同一の参照番号を付し、重複する説明は繰り返さない場合がある。
【００２５】
なお、明細書中において、クラックは、数十ｎｍ〜数百ｎｍ程度までの深さ及び長さ（大きさ）の欠陥／ひびを意味し、それよりも大きいものを傷と呼ぶ。
【００２６】
［実施の形態］
（情報記録装置３０）
図１を参照して、まず、情報記録装置３０について説明する。図１は、情報記録装置３０を示す斜視図である。情報記録装置３０は、実施の形態における情報記録媒体用ガラス基板（以下、単にガラス基板ともいう）の製造方法によって製造されたガラス基板１を、情報記録媒体１０として備える。
【００２７】
具体的には、情報記録装置３０は、情報記録媒体１０、筐体２０、ヘッドスライダー２１、サスペンション２２、アーム２３、垂直軸２４、ボイスコイル２５、ボイスコイルモーター２６、クランプ部材２７、および固定ネジ２８を備える。筐体２０の上面上には、スピンドルモーター（図示せず）が設置される。
【００２８】
磁気ディスクなどの情報記録媒体１０は、クランプ部材２７および固定ネジ２８によって、上記のスピンドルモーターに回転可能に固定される。情報記録媒体１０は、このスピンドルモーターによって、たとえば数千ｒｐｍの回転数で回転駆動される。詳細は図４および図５を参照して後述されるが、情報記録媒体１０は、ガラス基板１に圧縮応力層１２（図５参照）および磁気記録層１４（図４および図５参照）が形成されることによって製造される。
【００２９】
アーム２３は、垂直軸２４回りに揺動可能に取り付けられる。アーム２３の先端には、板バネ（片持ち梁）状に形成されたサスペンション２２が取り付けられる。サスペンション２２の先端には、ヘッドスライダー２１が情報記録媒体１０を挟み込むように取り付けられる。
【００３０】
アーム２３のヘッドスライダー２１とは反対側には、ボイスコイル２５が取り付けられる。ボイスコイル２５は、筐体２０上に設けられたマグネット（図示せず）によって挟持される。ボイスコイル２５およびこのマグネットにより、ボイスコイルモーター２６が構成される。
【００３１】
ボイスコイル２５には所定の電流が供給される。アーム２３は、ボイスコイル２５に流れる電流と上記マグネットの磁場とにより発生する電磁力の作用によって、垂直軸２４回りに揺動する。アーム２３の揺動によって、サスペンション２２およびヘッドスライダー２１も矢印ＡＲ１方向に揺動する。ヘッドスライダー２１は、情報記録媒体１０の表面上および裏面上を、情報記録媒体１０の半径方向に往復移動する。ヘッドスライダー２１に設けられた磁気ヘッド（図示せず）はシーク動作を行なう。
【００３２】
当該シーク動作が行なわれる一方で、ヘッドスライダー２１は、情報記録媒体１０の回転に伴って発生する空気流により、浮揚力を受ける。当該浮揚力とサスペンション２２の弾性力（押圧力）とのバランスによって、ヘッドスライダー２１は情報記録媒体１０の表面に対して一定の浮上量で走行する。当該走行によって、ヘッドスライダー２１に設けられた磁気ヘッドは、情報記録媒体１０内の所定のトラックに対して情報（データ）の記録および再生を行なうことが可能となる。ガラス基板１が情報記録媒体１０を構成する部材の一部として搭載される情報記録装置３０は、以上のように構成される。
【００３３】
（ガラス基板１）
図２は、本実施の形態に基づく情報記録媒体用ガラス基板の製造方法によって製造されるガラス基板１を示す平面図である。図３は、図２中のＩＩＩ−ＩＩＩ線に沿った矢視断面図である。
【００３４】
図２および図３に示すように、情報記録媒体１０（図４および図５参照）にその一部として用いられるガラス基板１（情報記録媒体用ガラス基板）は、主表面２、主表面３、内周端面４、孔５、および外周端面６を有し、全体として円盤状に形成される。孔５は、一方の主表面２から他方の主表面３に向かって貫通するように設けられる。主表面２と内周端面４との間、および、主表面３と内周端面４との間には、面取部７がそれぞれ形成される。主表面２と外周端面６との間、および、主表面３と外周端面６との間には、面取部８（チャンファー部）が形成される。
【００３５】
ガラス基板１の大きさは、たとえば０．８インチ、１．０インチ、１．８インチ、２．５インチ、または３．５インチである。ガラス基板の厚さは、破損防止の観点から、たとえば０．３０ｍｍ〜２．２ｍｍである。本実施の形態におけるガラス基板の大きさは、外径が約６４ｍｍ、内径が約２０ｍｍ、厚さが約０．８ｍｍである。ガラス基板の厚さとは、ガラス基板上の点対象となる任意の複数の点で測定した値の平均によって算出される値である。ガラス基板の高硬度化の観点から、ガラス基板１のビッカース硬度は、６１０ｋｇ／ｍｍ２以上であるとよい。
【００３６】
（情報記録媒体１０）
図４は、情報記録媒体としてガラス基板１を備えた情報記録媒体１０を示す平面図である。図５は、図４中のＶ−Ｖ線に沿った矢視断面図である。
【００３７】
図４および図５に示すように、情報記録媒体１０は、ガラス基板１と、圧縮応力層１２と、磁気記録層１４とを含む。圧縮応力層１２は、ガラス基板１の主表面２，３、内周端面４、および外周端面６を覆うように形成される。磁気記録層１４は、圧縮応力層１２の主表面２，３上の所定の領域を覆うように形成される。ガラス基板１の内周端面４上に圧縮応力層１２が形成されることによって、内周端面４の内側に孔１５が形成される。孔１５を利用して、情報記録媒体１０は筐体２０（図１参照）上に設けられたスピンドルモーターに対して固定される。
【００３８】
図５に示す情報記録媒体１０においては、主表面２上に形成された圧縮応力層１２と主表面３上に形成された圧縮応力層１２との双方（両面）の上に、磁気記録層１４が形成されている。磁気記録層１４は、主表面２上に形成された圧縮応力層１２の上（片面）にのみ設けられていてもよく、主表面３上に形成された圧縮応力層１２の上（片面）に設けられていてもよい。
【００３９】
磁気記録層１４は、磁性粒子を分散させた熱硬化性樹脂をガラス基板１の主表面２，３上の圧縮応力層１２にスピンコートすることによって形成される（スピンコート法）。磁気記録層１４は、ガラス基板１の主表面２，３上の圧縮応力層１２に対して実施されるスパッタリング法または無電解めっき法等により形成されてもよい。
【００４０】
磁気記録層１４の膜厚は、スピンコート法の場合は約０．３μｍ〜１．２μｍ、スパッタリング法の場合は約０．０４μｍ〜０．０８μｍ、無電解めっき法の場合は約０．０５μｍ〜０．１μｍである。薄膜化および高密度化の観点からは、磁気記録層１４はスパッタリング法または無電解めっき法によって形成されるとよい。
【００４１】
磁気記録層１４に用いる磁性材料としては、高い保持力を得る目的で結晶異方性の高いＣｏを主成分とし、残留磁束密度を調整する目的でＮｉまたはＣｒを加えたＣｏ系合金などを付加的に用いることが好適である。
【００４２】
磁気ヘッドの滑りをよくするために、磁気記録層１４の表面に潤滑剤を薄くコーティングしてもよい。潤滑剤としては、たとえば液体潤滑剤であるパーフロロポリエーテル（ＰＦＰＥ）をフレオン系などの溶媒で希釈したものが挙げられる。
【００４３】
磁気記録層１４には、必要に応じて下地層または保護層を設けてもよい。情報記録媒体１０における下地層は、磁性膜の種類に応じて選択される。下地層の材料としては、たとえば、Ｃｒ、Ｍｏ、Ｔａ、Ｔｉ、Ｗ、Ｖ、Ｂ、Ａｌ、またはＮｉなどの非磁性金属から選ばれる少なくとも一種以上の材料が挙げられる。
【００４４】
磁気記録層１４に設ける下地層は、単層に限らず、同一または異種の層を積層した複数層構造としても構わない。たとえば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、または、ＮｉＡｌ／ＣｒＶ等の多層下地層としてもよい。
【００４５】
磁気記録層１４の摩耗および腐食を防止する保護層としては、たとえば、Ｃｒ層、Ｃｒ合金層、カーボン層、水素化カーボン層、ジルコニア層、またはシリカ層が挙げられる。これらの保護層は、下地層および磁性膜など共にインライン型スパッタ装置で連続して形成されることができる。これらの保護層は、単層としてもよく、または、同一若しくは異種の層からなる多層構成としてもよい。
【００４６】
上記保護層上に、あるいは上記保護層に代えて、他の保護層を形成してもよい。たとえば、上記保護層に代えて、Ｃｒ層の上にテトラアルコキシランをアルコール系の溶媒で希釈した中に、コロイダルシリカ微粒子を分散して塗布し、さらに焼成して酸化ケイ素（ＳｉＯ２）層を形成してもよい。
【００４７】
（ガラス基板の製造方法）
次に、図６に示すフローチャート図を用いて、本実施の形態におけるガラス基板（情報記録媒体用ガラス基板）の製造方法Ｓ１００について説明する。本実施の形態におけるガラス基板の製造方法Ｓ１００は、板状ガラス成形工程Ｓ１０、ブラスト工程Ｓ２０、切り出し成形工程Ｓ３０、ラッピング工程Ｓ４０、端面研磨工程Ｓ５０、粗研磨工程Ｓ６０、洗浄工程Ｓ６５、化学強化工程Ｓ７０、精密研磨工程Ｓ８０、および、スクラブ洗浄工程Ｓ９０を備える。
【００４８】
スクラブ洗浄工程Ｓ９０を経ることによって得られたガラス基板に対して、磁気薄膜形成工程Ｓ２００が実施される。磁気薄膜形成工程Ｓ２００を経ることによって、情報記録媒体１０（図４および図５参照）が得られる。以下、ガラス基板の製造方法Ｓ１００を構成する各工程Ｓ１０〜Ｓ９０の詳細について順に説明する。
【００４９】
（板状ガラス成形工程Ｓ１０）
まず、板状ガラス成形工程Ｓ１０において、溶融ガラスを材料として、ダイレクトプレス法、フロート法、ダウンドロー法、リドロー法、またはフュージョン法など、公知の成形方法を用いて、板状ガラスを製造する。これらのうち、ダイレクトプレス法は、溶解したガラスから目的とするガラス成形品に直接的に成形できるため、同一の形状を有する板状ガラスを多量に生産する場合に好適である。ダイレクトプレス法では、溶融ガラスをプレス成形型に供給し、このガラスが軟化状態にある間にプレス成形型でプレスして板状ガラスを成形する。
【００５０】
ガラス基板の材質としては、たとえばアモルファスガラスを利用できる。アモルファスガラスを用いる場合、化学強化を適切に施すことができるとともに、主表面の平坦性および基板強度において優れた情報記録媒体用ガラス基板を提供することが可能となる。
【００５１】
（ブラスト工程Ｓ２０）
図７を参照して、ブラスト工程Ｓ２０について説明する。図７は、ガラス基板に対するブラスト工程の実施状況を示す模式図である。このブラスト工程Ｓ２０においては、板状ガラス成形工程Ｓ１０よって形成されたガラス基板１の主表面２，３に複数の粒子（砥粒）２００を吹き付けることによって、ガラス基板１の主表面２，３の研削を行なう（第１研削工程）。
【００５２】
粒子（砥粒）２００の大きさは研削速度と研削量効率に影響を与える。粒子（砥粒）２００の径が大きすぎるとガラス基板１にダメージを与え、径が小さすぎるとガラス基板１を研削することができない。粒子（砥粒）２００としては、アルミナ粒子、セラミック粒子、ＳｉＣ等、硬度が十分であるものを使用するのがよい。
【００５３】
粒子（砥粒）２００の吹き付け圧が低い場合、ガラス基板１を研削することができない。吹き付け圧が高すぎるとガラス基板１が欠ける場合がある。ガラス基板１の取り代（研削厚さ）は、粒子（砥粒）２００の径と相関がある。粒子（砥粒）２００の径が大きい場合、比較的に多めに研削を行なう必要がある。これは研削初期時に、粒子径によってクラックが発生するためである。
【００５４】
ブラスト工程Ｓ２０における研削においては、ガラス基板１に対して複数の粒子（砥粒）２００を水に分散させた状態にて吹き付けを行なってもよい。粒子２００を水に分散させて行なうことで、研削で発生したガラスくずを同時に除去できるなどの効果がある。
【００５５】
ガラス基板１の主表面２，３への粒子（砥粒）２００の吹き付け角度（α）は、ガラス基板１の法線（ＮＬ）方向に対して交差する角度がα１（＝６０度）〜α２（＝９０度）の範囲で行なうとよい。α１（＝８５度）〜α２（＝９０度）の範囲であればガラス基板１の主表面２，３の両面を同時に加工できるが、ガラス基板１の端面部１Ｔへの傷や欠けの発生を考慮すると、好ましくはα１（＝７５度）〜α２（＝８５度）の角度範囲がよい。
【００５６】
図７に示すように、ガラス基板１の横方向（図８中の矢印Ａ１方向、法線方向に対して交差する方向）側から、ガラス基板１の主表面２，３に粒子（砥粒）２００を吹き付けて研削を行なうことで、ガラス基板１の主表面２，３にクラックを発生させずにガラス基板１の主表面２，３を研削することができる。
【００５７】
粒子（砥粒）２００の吹き付けは、圧縮した空気をノズル１１０から圧をかけて行なう。粒子（砥粒）２００の吹き付けは、ガラス基板１の表面に対して、任意の位置に向けて吹き付けることができるが、ガラス基板１の中心部ＣＰに向けて行なうことで、ガラス基板１の全面を均一に粗面化でき、また粒子（砥粒）２００の回収部を、中心部ＣＰを通過する法線ＮＬに対して線対称で行なうことで、粒子（砥粒）２００の回収が容易となる。
【００５８】
粒子（砥粒）２００はガラス基板１の表面を研削できるものであればどのような粒子でもいいが、アルミナ、炭化ケイ素、などが好ましい。このブラスト工程Ｓ２０により、所定の主表面粗さを有するガラス基板１が得られる。
【００５９】
ここで、図８から図１０を参照して、ブラスト工程に用いる概略装置構成について説明する。図８は、本実施の形態におけるガラス基板に対するブラスト工程の装置構成を示す模式図、図９および図１０は、本実施の形態におけるガラス基板に対するブラスト工程の他の装置構成を示す模式図である。
【００６０】
図７においては、ガラス基板１を固定して、粒子（砥粒）２００に吹き付け角度（α）を与えた場合について説明した。図８においては、ノズル１１０とガラス基板１とが相対的に移動する構成を示している。
【００６１】
たとえば、ノズル１１０を固定し、ガラス基板１を、図中のＸ方向に順次移動させる構成を採用する。また、ノズル１１０の開口からの粒子（砥粒）２００の吹き付けにおいて、ノズル１１０には、通常吹き付け開口角（Ａ）度が存在する。また、隣接するガラス基板１の間に遮蔽板１２０を設ける。図８では、ノズル１１０の中心線ＣＬは、鉛直方向である。
【００６２】
この構成においては、吹き付け開口角（Ａ）度、ガラス基板１の直径、ガラス基板１と遮蔽板１２０との距離、および遮蔽板１２０の大きさを適宜設定することで、ガラス基板１から見た場合に、粒子（砥粒）２００の吹き付け角度（α）を６０度〜９０度の範囲で連続的に変化させながら、粒子（砥粒）２００をガラス基板１の主表面２，３に吹き付けることができる。
【００６３】
図９に示す構造は、ノズル１１０の中心線ＣＬを鉛直方向に対して所定角度傾斜させた場合を示している。たとえば、ノズル１１０を固定し、ガラス基板１を、図中のＸ方向に順次移動させることで、粒子（砥粒）２００の吹き付け角度（α）を一定の角度に固定して、連続的に粒子（砥粒）２００をガラス基板１の一方の主表面２に吹き付けることができる。ガラス基板１の他方の主表面３に対する粒子（砥粒）２００の吹き付けは、ノズル１１０の傾斜角度を反転させて行なう。
【００６４】
図１０に示す構造は、ノズル１１０の中心線ＣＬを鉛直方向であり、ガラス基板１を所定角度傾斜させた場合を示している。たとえば、ノズル１１０を固定し、ガラス基板１を、図中のＸ方向に順次移動させることで、粒子（砥粒）２００の吹き付け角度（α）を一定の角度に固定して、連続的に粒子（砥粒）２００をガラス基板１の一方の主表面２に吹き付けることができる。ガラス基板１の他方の主表面３に対する粒子（砥粒）２００の吹き付けは、ガラス基板１の傾斜角度を反転させて行なう。
【００６５】
（切り出し成形工程Ｓ３０）
再び、図６を参照して、切り出し成形工程Ｓ３０においては、円筒状のダイヤモンドドリルを用いて、このガラス基板の中心部に内孔を形成し、円環状のガラス基板を成形する（コアリング加工）。その後、内周端面および外周端面をダイヤモンド砥石によって研削し、所定の面取り加工を施す（フォーミング、チャンファリング）。
【００６６】
（ラッピング工程Ｓ４０）
ラッピング工程Ｓ４０においては、砥粒としてダイヤモンドを樹脂などでシート状にしたものを用いて、ガラス基板１の主表面２，３の加工を行なう（第２研削工程）。ダイヤモンドの粒子径は目的よって適宜変更可能であるが、０．８μｍ〜６μｍが好ましい。ダイヤモンドの粒子径が、０．８μｍ未満になると加工が進まず、ガラス基板１の主表面２，３に生じたクラックの除去を行なえない。
【００６７】
ダイヤモンドの粒子径が６μｍを超えると、逆にダイヤモンドによってガラス基板１の主表面２，３にクラックが発生する。近年の高密度化に伴い、ダイヤモンド粒子径は小さくなりつつあるが、加工性のバランスが必要であることから、１．５μｍ〜４μｍがさらに好ましい。この研削工程では、ガラス基板１の主表面２，３で８０μｍ〜１３０μｍ程度の研削を行なう。
【００６８】
（端面研磨工程Ｓ５０）
端面研磨工程Ｓ５０においては、ガラス基板１の内周端面および外周端面が、螺旋状のブラシ毛材を有する研磨ブラシを用いて研磨される。研磨ブラシとガラス基板１の各端面との間に研磨スラリーを供給しつつ、研磨ブラシを各端面に当接させた状態で回転させる。ガラス基板１を研磨液の中に浸漬した状態で、研磨ブラシを各端面に当接させた状態で回転させてもよい。
【００６９】
（粗研磨工程Ｓ６０）
内周端面および外周端面が研磨されたガラス基板１は、複数回に分けて主表面２，３が粗く研磨される。たとえば、第１および第２粗研磨工程の２回にわけて、主表面２，３が研磨される。徐々にガラス基板１の仕上がり精度を高めることにより、平滑性および平坦性の高い表面を有するガラス基板１を得ることができる。２回に分けて粗研磨を行なう場合、第１粗研磨工程は、前述のラッピング工程において主表面２，３に残留したキズおよび歪みを除去することを主たる目的とし、第２粗研磨工程は、主表面２，３を鏡面状に仕上げることを目的としている。
【００７０】
図１１を参照して、粗研磨工程Ｓ６０は、後続する精密研磨工程Ｓ８０において最終的に必要とされるガラス基板１の面粗さが効率よく得られるように、ガラス基板１の主表面２，３に対して研磨スラリーを用いて粗研磨を行なう工程である。この工程で採用される研磨方法としては特に限定されず、両面研磨機を用いて研磨することが可能である。
【００７１】
本実施の形態においては、図１１に示す両面研磨機４０を用いた。両面研磨機４０は、上下に相対向して設けられた下定盤４１と上定盤４２とを備える。下定盤４１および上定盤４２の対向面には、それぞれ研磨パッド４３，４４が固定されている。
【００７２】
ガラス基板１は、キャリア４５の保持孔に保持され、下定盤４１と上定盤４２との間に挟まれる。下定盤４１および上定盤４２は駆動源（図示省略）によって回転される。下定盤４１および上定盤４２の回転駆動は、制御装置４８により制御される。ガラス基板１がキャリア４５の保持孔によって保持された状態で、上下の研磨パッド４３，４４によりガラス基板１の主表面２，３が同時に研磨される。研磨時には、研磨剤供給装置４６から研磨スラリーが供給される。図１１において研磨剤供給装置４６は一ヶ所であるがそれに限るものではなく、その位置と個数とは任意に構成することができる。
【００７３】
粗研磨工程Ｓ６０の際、使用される研磨液（研磨スラリー）は、酸化セリウム、酸化ジルコニウム、またはケイ酸ジルコニウムなどを研磨砥粒として含むとよい。研磨液中の酸化セリウムの濃度は、たとえば５％〜１０％程度である。研磨するガラス基板１の主表面２，３に対する取り代の厚さは、たとえば１０μｍ〜３０μｍである。粗研磨によって、ガラス基板１の表面のうねりおよび粗さを低く抑えることができる。粗研磨によって、ガラス基板１の内周端面および外周端面の形状などを整えることもできる。粗研磨後のガラス基板１の表面Ｒａは、たとえば３〜１０Å程度となる。以上のようにして、ガラス基板１の主表面２，３が粗研磨される。当該粗研磨の後、ガラス基板１は、硫酸もしくはフッ化水素酸などを用いて酸洗浄される。
【００７４】
（洗浄工程Ｓ６５）
図６を再び参照して、粗研磨工程Ｓ６０の後、ガラス基板１に対して酸性の洗浄液を用いた洗浄処理が実施される。この洗浄処理は、前工程である粗研磨工程Ｓ６０において研磨スラリーとして使用されていた酸化セリウム、酸化ジルコニウム、またはケイ酸ジルコニウムのいずれかを、ガラス基板１の表面から除去することを目的としている。
【００７５】
具体的には、粗研磨工程Ｓ６０において使用した研磨パッドから粗研磨後のガラス基板１を取り外した後、硫酸およびまたはフッ化水素酸などを含む洗浄液を用いてガラス基板１の表面をエッチングしながら洗浄する。ガラス基板１の表面に付着していた酸化セリウム、酸化ジルコニウム、またはケイ酸ジルコニウムなどの研磨スラリーは、硫酸およびまたはフッ化水素酸などの強酸性の洗浄液によって適切に除去される。その後、ガラス基板１は酸性の洗浄液を用いて洗浄される。
【００７６】
洗浄工程Ｓ６５において用いられる洗浄液は、ガラス基板１の耐化学性によっても異なるが、硫酸であれば１％〜３０％程度の濃度が好ましく、フッ化水素酸であれば０．２％〜５％程度の濃度が好ましい。これらの洗浄液を用いた洗浄は、水溶液が貯留された洗浄機の中で超音波を印加しながら行なわれるとよい。この際に用いられる超音波の周波数は、７８ｋＨｚ以上であることが好ましい。
【００７７】
（化学強化工程Ｓ７０）
洗浄工程Ｓ６５の後、ガラス基板１は化学強化される。化学強化液としては、たとえば硝酸カリウム（６０％）と硫酸ナトリウム（４０％）との混合液を用いることができる。化学強化液は、たとえば３００℃〜４００℃に加熱される。洗浄したガラス基板１は、たとえば２００℃〜３００℃に予熱される。ガラス基板１は、化学強化液中にたとえば３時間〜４時間浸漬される。
【００７８】
浸漬の際には、ガラス基板１の主表面２，３の全体が化学強化されるように、複数のガラス基板１が各々の端面で保持されるように、ホルダーに収納した状態で行なうことが好ましい。ガラス基板１を化学強化液中に浸漬することによって、ガラス基板１の表層のアルカリ金属イオン（リチウムイオンおよびナトリウムイオン）が、化学強化液中のイオン半径が相対的に大きい化学強化塩（ナトリウムイオンおよびカリウムイオン）に置換される。これにより、ガラス基板１の表層にはたとえば５０μｍ〜２００μｍの厚さを有する圧縮応力層が形成される。
【００７９】
圧縮応力層の形成によってガラス基板１の表面が強化され、ガラス基板１は、良好な耐衝撃性を有することとなる。化学強化処理されたガラス基板１は、適宜洗浄される。たとえば、ガラス基板１は、硫酸で洗浄された後に、純水またはＩＰＡ（イソプロピルアルコール）等を用いてさらに洗浄される。
【００８０】
（精密研磨工程Ｓ８０）
化学強化工程Ｓ７０の後、ガラス基板１に対して精密研磨処理が実施される。精密研磨工程Ｓ８０は、ガラス基板１の主表面を鏡面状に仕上げることを目的としている。精密研磨工程Ｓ８０では、上述の粗研磨工程Ｓ６０と同様に、両面研磨機（図１１参照）を用いてガラス基板１に対する精密研磨が行なわれる。
【００８１】
精密研磨工程Ｓ８０と上記の粗研磨工程Ｓ６０とでは、使用される研磨液（スラリー）に含有される研磨砥粒、および、使用される研磨パッドの組成が異なる。精密研磨工程Ｓ８０では、粗研磨工程Ｓ６０よりも、圧縮応力層が形成されたガラス基板１の主表面２，３に供給される研磨液中の研磨砥粒の粒径を小さくし、研磨パッドの硬さを柔らかくする。
【００８２】
精密研磨工程Ｓ８０に用いられる研磨パッドとしては、たとえば軟質発泡樹脂ポリッシャーである。精密研磨工程Ｓ８０に用いられる研磨液としては、たとえば、粗研磨工程Ｓ６０で用いる酸化セリウム砥粒よりも微細な粒径を有するコロイダルシリカが用いられる。精密研磨工程Ｓ８０に用いられるコロイダルシリカの粒径（１次）は、１５ｎｍ〜８０ｎｍであることが好ましい。コロイダルシリカを用いた精密研磨によって、ガラス基板１の主表面２，３の平滑性が高くなる。
【００８３】
（スクラブ洗浄工程Ｓ９０）
精密研磨工程Ｓ８０の後、ガラス基板１に対してスクラブ洗浄処理が実施される。具体的には、精密研磨工程Ｓ８０において使用した研磨パッドから精密研磨後のガラス基板１を取り外した後、ガラス基板１の表面に洗浄液を供給しつつ、圧縮応力層が形成されたガラス基板１の表面に対してスクラブ洗浄装置を用いてスクラブ洗浄を行なう。
【００８４】
ガラス基板１は、両面研磨機の研磨パッドから取り外された後、一時的に水中保管されてもよい。水中保管により、精密研磨後にガラス基板１の表面が乾燥することを防ぎつつ、精密研磨後のガラス基板１に付着している研磨滓または遊離砥粒等の異物の量を低減することができる。所定の時間だけガラス基板１を水中保管した後、ガラス基板１をスクラブ洗浄装置にセットし、ガラス基板１に対するスクラブ洗浄を行なう。
【００８５】
スクラブ洗浄としては、たとえば、洗剤または純水等の洗浄液が用いられる。スクラブ洗浄に用いられる洗浄液のｐＨは、９．０以上１２．２以下であるとよい。この範囲内であれば、ζ電位を容易に調整でき、効率的にスクラブ洗浄を行なうことが可能となる。スクラブ洗浄としては、洗剤によるスクラブ洗浄と、純水によるスクラブ洗浄との双方を行なってもよい。洗剤および純水を用いることによって、より適切にガラス基板１を洗浄できる。洗剤によるスクラブ洗浄と純水によるスクラブ洗浄との間に、ガラス基板１を純水でさらにリンス処理してもよい。
【００８６】
スクラブ洗浄を行なった後に、ガラス基板１に対して超音波洗浄をさらに行なってもよい。洗剤および純水によるスクラブ洗浄を行なった後に、硫酸水溶液等の薬液による超音波洗浄、純水による超音波洗浄、洗剤による超音波洗浄、ＩＰＡによる超音波洗浄、およびまたは、ＩＰＡによる蒸気乾燥等を更に行なってもよい。
【００８７】
本実施の形態におけるガラス基板１の製造方法Ｓ１００としては、以上のように構成される。ガラス基板１の製造方法Ｓ１００を使用することによって、図２および図３に示す本実施の形態のガラス基板１を得ることができる。
【００８８】
（磁気薄膜形成工程Ｓ２００）
スクラブ洗浄処理が完了したガラス基板１の主表面２，３（またはいずれか一方の主表面２，３）に対し、磁気記録層が形成される。磁気記録層は、たとえば、Ｃｒ合金からなる密着層、ＣｏＦｅＺｒ合金からなる軟磁性層、Ｒｕからなる配向制御下地層、ＣｏＣｒＰｔ合金からなる垂直磁気記録層、Ｃ系からなる保護層、およびＦ系からなる潤滑層が順次成膜されることによって形成される。磁気記録層の形成によって、図４および図５に示す情報記録媒体１０を得ることができる。
【００８９】
（作用・効果）
以上、本実施の形態におけるガラス基板（情報記録媒体用ガラス基板）の製造方法Ｓ１００においては、ブラスト工程Ｓ２０において、ガラス基板１の表面側からでなく横方向（図８中の矢印Ａ１方向、法線方向に対して交差する方向）側から、粒子（砥粒）２００を吹き付けてガラス基板１の主表面２，３の研削を行なう。これにより、ガラス基板１に対して新たなクラックを発生させることなく、ガラス基板１の表面の粗面化工程を可能としている。
【００９０】
特に、ダイレクトプレス法を用いたガラス基板の製造においては、図６に示したように、板状ガラス成形工程Ｓ１０の後、切り出し成形工程Ｓ３０の前に、効果的に研削工程としてブラスト工程Ｓ２０を実施することができる。これはダイレクトプレス法での成形されたガラス基板は既にある程度の粗面であるため、粒子（砥粒）２００の吹き付けにより、ガラス基板表面の粗面化を比較的早く行なうことが可能だからである。
【００９１】
［実験例］
上述の実施の形態に関し、実施例１〜４、実施例１１〜１６、実施例２１〜２６、実施例３１〜３６、実施例４１〜４６、および比較例１，２に基づく下記の実験を行なった。
【００９２】
（実施例１〜４および比較例１，２）
実施例１〜４および比較例１においては、ブラスト工程Ｓ２０において、粒子（砥粒）２００の吹き付け角度を調整してガラス基板１の主表面２，３の研削（粗面化）を行なった。粒子（砥粒）２００としてアルミナ粒子を用い、最大粒子径１１０μｍ、取り代の厚さ（β）２０μｍ、吹き付け圧０．７Ｍｐａ、ノズル１１０の開口径（γ）６．５ｍｍとした、ガラス基板１のビッカース硬度は、６１０ｋｇ／ｍｍ２である。
【００９３】
ラッピング工程Ｓ４０においては３μｍの固定砥粒を用いて加工を行なった。比較例２においては、ブラスト工程Ｓ２０に替わり、両面研磨機を用いて、ガラス基板の研削（粗面化）を行なった。
【００９４】
吹き付け圧の値は、ノズル１１０のノズル口付近での圧を示しているが、ノズル口の配置位置を、ガラス基板１の表面での圧が変化しない範囲位置に設けることで、ガラス基板１に吹きつきる圧も実質同等となる。
【００９５】
図６に示すガラス基板の製造方法Ｓ１００を行なって得られたガラス基板１に対して、磁気薄膜形成工程Ｓ２００を実施して、図４および図５に示す情報記録媒体１０を得た。
実施例１〜３はダイレクトプレス法であるが、実施例４はシート法を用いた。
【００９６】
図１２に実験結果を示す。図１２において、吹き付け角度（α）は、図７に示したように、ガラス基板１の主表面２，３への粒子（砥粒）の吹き付け角度（α）を示している。また、ｐｉｔ数は、ガラス基板の表面に生じたクラックの数である。マイクロピットの数は、各ガラス基板１を研磨して鏡面化し、ＯＳＡ（Optical  Surface  Analyzer：光学表面解析機）にて評価した。ＯＳＡはＣａｎｄｅｌａ社製のＯＳＡ７１２０を用いてＰｉｔ（凹欠陥信号数）を比較した。
【００９７】
実施例１では、吹き付け角度（α）は６０度、ｐｉｔ数は２０、評価は「Ｂ」である。実施例２では、吹き付け角度（α）は７５度、ｐｉｔ数は１１、評価は「Ａ」である。実施例３では、吹き付け角度（α）は９０度、ｐｉｔ数は１０、評価は「Ａ」である。実施例４では、吹き付け角度（α）は７５度、ｐｉｔ数は１１、評価は「Ａ」である。比較例１では、吹き付け角度（α）は５０度、ｐｉｔ数は３５、評価は「Ｃ」である。比較例２では、ｐｉｔ数は４５、評価は「Ｃ」である。
【００９８】
以上の結果から、吹き付け角度（α）は６０度〜９０度の角度がよく、好ましくは、７５度〜９０度の角度がよい。
【００９９】
（実施例１１〜１６）
実施例１１〜１６においては、上記実施例１の変形例として、吹き付け角度（α）は６０度に固定し、粒子（砥粒）２００としてアルミナ粒子の最大粒子径を、実施例１１では１１０μｍ（実施例１と同じ）、実施例１２では１００μｍ、実施例１３では８０μｍ、実施例１４では６７μｍ、実施例１５では１２０μｍ、実施例１６では５０μｍとした。その他の条件は、実施例１と同じである。
【０１００】
図１３に実験結果を示す、実施例１１では、ｐｉｔ数は２０、評価は「Ｂ」である。実施例１２では、ｐｉｔ数は１１、評価は「Ａ」である。実施例３では、ｐｉｔ数は５、評価は「Ａ」である。実施例４では、ｐｉｔ数は２２、評価は「Ｂ」である。実施例５では、ｐｉｔ数は３２、評価は「Ｃ」である。実施例６では、ｐｉｔ数は３５、評価は「Ｃ」である。
【０１０１】
以上の結果から、アルミナ粒子の最大粒子径は、少なくとも６７μｍ〜１１０μｍの範囲であるとよい。６７μｍ未満の場合には、研削が進まないため欠陥を取り除くことができない。また、１１０μｍを超える場合には、粒子が強くガラス基板に接触するためクラックが発生してしまう。
【０１０２】
（実施例２１〜２６）
実施例２１〜２６においては、上記実施例１の変形例として、粒子（砥粒）２００の吹き付け圧を、実施例２１では０．１Ｍｐａ、実施例２２では０．３Ｍｐａ、実施例２３では０．５Ｍｐａ、実施例２４では１Ｍｐａ、実施例２５では０．０５Ｍｐａ、実施例２６では１．２Ｍｐａとした。その他の条件は、実施例１と同じである。
【０１０３】
図１４に実験結果を示す、実施例２１では、ｐｉｔ数は１８、評価は「Ｂ」である。実施例２２では、ｐｉｔ数は１１、評価は「Ａ」である。実施例２３では、ｐｉｔ数は１３、評価は「Ａ」である。実施例２４では、ｐｉｔ数は２２、評価は「Ｂ」である。
実施例２５では、ｐｉｔ数は３５、評価は「Ｃ」である。実施例２６では、ｐｉｔ数は３８、評価は「ＣＢ」である。
【０１０４】
以上の結果から、アルミナ粒子の吹き付け圧は、少なくとも０．１ＭＰａ〜１ＭＰａの範囲であるとよい。なお、吹き付け圧が、０．１ＭＰａ未満の場合、研削が進まないため欠陥を取り除くことができない。また、吹き付け圧が、１ＭＰａを超える場合、粒子が強く基板に接触するためクラックが発生してしまう。
【０１０５】
（実施例３１〜３６）
実施例３１〜３６においては、上記実施例１の変形例として、取り代の厚さ（β）を、実施例３１では１４、実施例３２では１８、実施例３３では２８、実施例３４では５５、実施例３５では９、実施例３６では１１０とした。その他の条件は、実施例１と同じである。
【０１０６】
図１５に実験結果を示す、実施例３１では、ｐｉｔ数は１８、評価は「Ｂ」である。実施例３２では、ｐｉｔ数は１０、評価は「Ａ」である。実施例３３では、ｐｉｔ数は１１、評価は「Ａ」である。実施例３４では、ｐｉｔ数は２５、評価は「Ｂ」である。実施例３５では、ｐｉｔ数は３５、評価は「Ｃ」である。実施例３６では、ｐｉｔ数は３８、評価は「Ｃ」である。
【０１０７】
以上の結果から、粒子（砥粒）２００の径（α）と取り代の厚さ（β）との関係は、少なくとも、α／８≦β≦α／２の関係を満足しているとよい。ただし、α／８未満であれば、取り代が少ないことによりクラックが除去しきれないという問題があり、α／２を超えると取り代が多すぎるため面内平坦度が悪化し、研磨工程などにより欠陥が増えてしまう。
【０１０８】
（実施例４１〜４６）
実施例４１〜４６においては、上記実施例１の変形例として、ノズルの開口径（γ）を、実施例４１では３３００μｍ、実施例４２では５０００μｍ、実施例４３では１００００μｍ、実施例４４では１６５００μｍ、実施例４５では２２００μｍ、実施例４６では２２０００μｍとした。その他の条件は、実施例１と同じである。
【０１０９】
図１６に実験結果を示す、実施例４１では、ｐｉｔ数は２０、評価は「Ｂ」である。実施例４２では、ｐｉｔ数は８、評価は「Ａ」である。実施例４３では、ｐｉｔ数は７、評価は「Ａ」である。実施例４４では、ｐｉｔ数は２２、評価は「Ｂ」である。実施例４５では、ｐｉｔ数は３３、評価は「Ｃ」である。実施例４６では、ｐｉｔ数は３８、評価は「Ｃ」である。
【０１１０】
以上の結果から、ノズルの開口径（γ）は、少なくとも３０≦γ／α≦１５０の関係を満足しているとよい。ただし、３０未満であれば、粒子のあたる範囲が狭いため、基板内の研削量ばらつきが多くクラックが除去しきれないという問題があり、１５０を超えると吹き付け角度の調整が困難になり、基板に６０度以下の吹き付け角度で粒子が接触してしまい新たにクラックが発生する。
【０１１１】
以上、本発明に基づいた実施の形態および各実施例について説明したが、今回開示された実施の形態および各実施例はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１１２】
１  ガラス基板（情報記録媒体用ガラス基板）、２，３  主表面、４  内周端面、５，１５  孔、６  外周端面、７，８  面取部、１０  情報記録媒体、１２  圧縮応力層、１４  磁気記録層、２０  筐体、２１  ヘッドスライダー、２２  サスペンション、２３  アーム、２４  垂直軸、２５  ボイスコイル、２６  ボイスコイルモーター、２７  クランプ部材、２８  固定ネジ、３０  情報記録装置、４０  両面研磨機、４１  下定盤、４２  上定盤、４３，４４  研磨パッド、４５  キャリア、４６  研磨剤供給装置、４８  制御装置、１１０  ノズル、２００  粒子（砥粒）。
【図１】
2014010868.tif 000003
【図２】
2014010868.tif 000004
【図３】
2014010868.tif 000005
【図４】
2014010868.tif 000006
【図５】
2014010868.tif 000007
【図６】
2014010868.tif 000008
【図７】
2014010868.tif 000009
【図８】
2014010868.tif 000010
【図９】
2014010868.tif 000011
【図１０】
2014010868.tif 000012
【図１１】
2014010868.tif 000013
【図１２】
2014010868.tif 000014
【図１３】
2014010868.tif 000015
【図１４】
2014010868.tif 000016
【図１５】
2014010868.tif 000017
【図１６】
2014010868.tif 000018